(57)【要約】【課題】かぶりの発生を抑制可能な静電荷像現像用トナーを提供する。【解決手段】ポリエステル樹脂と、光輝性顔料と、スチレンアクリル樹脂粒子及びアクリル樹脂粒子の少なくともいずれかと、を含有するトナー粒子を含む静電荷像現像用トナーである。【選択図】図１
2015132651.tif 000002
【特許請求の範囲】
【請求項１】
ポリエステル樹脂と、光輝性顔料と、スチレンアクリル樹脂粒子及びアクリル樹脂粒子の少なくともいずれかと、を含有するトナー粒子を含む静電荷像現像用トナー。
【請求項２】
前記トナー粒子に占める前記スチレンアクリル樹脂粒子及び前記アクリル樹脂粒子の総量が３質量％以上３２質量％以下である、請求項１に記載の静電荷像現像用トナー。
【請求項３】
前記スチレンアクリル樹脂粒子及び前記アクリル樹脂粒子は、個数平均粒径が３０ｎｍ以上３００ｎｍ以下である、請求項１又は請求項２に記載の静電荷像現像用トナー。
【請求項４】
請求項１〜請求項３のいずれか１項に記載の静電荷像現像用トナーを含む静電荷像現像剤。
【請求項５】
請求項１〜請求項３のいずれか１項に記載の静電荷像現像用トナーを収容し、
画像形成装置に着脱されるトナーカートリッジ。
【請求項６】
請求項４に記載の静電荷像現像剤を収容し、前記静電荷像現像剤により、像保持体の表面に形成された静電荷像をトナー画像として現像する現像手段を備え、
画像形成装置に着脱されるプロセスカートリッジ。
【請求項７】
像保持体と、
前記像保持体の表面を帯電する帯電手段と、
帯電した前記像保持体の表面に静電荷像を形成する静電荷像形成手段と、
請求項４に記載の静電荷像現像剤を収容し、前記静電荷像現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置。
【請求項８】
像保持体の表面を帯電する帯電工程と、
帯電した前記像保持体の表面に静電荷像を形成する静電荷像形成工程と、
請求項４に記載の静電荷像現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法。
【発明の詳細な説明】
【技術分野】
【０００１】
本発明は、静電荷像現像用トナー、静電荷像現像剤、トナーカートリッジ、プロセスカートリッジ、画像形成装置、及び画像形成方法に関する。
【背景技術】
【０００２】
金属光沢を有する画像の形成に、光輝性トナーが用いられている。例えば、特許文献１には、金属顔料を内包した有機溶媒に難溶なポリエステル系重合体のドメインが、有機溶媒に可溶な結着樹脂のマトリックス内に分散されている電子写真用トナーが開示されている。
【先行技術文献】
【特許文献】
【０００３】
【特許文献１】特開２０１３−０５７９０６号公報
【発明の概要】
【発明が解決しようとする課題】
【０００４】
本発明は、かぶりの発生を抑制可能な静電荷像現像用トナーを提供することを課題とする。
【課題を解決するための手段】
【０００５】
上記課題は、以下の手段により解決される。即ち、
請求項１に係る発明は、
ポリエステル樹脂と、光輝性顔料と、スチレンアクリル樹脂粒子及びアクリル樹脂粒子の少なくともいずれかと、を含有するトナー粒子を含む静電荷像現像用トナー。
【０００６】
請求項２に係る発明は、
前記トナー粒子に占める前記スチレンアクリル樹脂粒子及び前記アクリル樹脂粒子の総量が３質量％以上３２質量％以下である、請求項１に記載の静電荷像現像用トナー。
【０００７】
請求項３に係る発明は、
前記スチレンアクリル樹脂粒子及び前記アクリル樹脂粒子は、個数平均粒径が３０ｎｍ以上３００ｎｍ以下である、請求項１又は請求項２に記載の静電荷像現像用トナー。
【０００８】
請求項４に係る発明は、
請求項１〜請求項３のいずれか１項に記載の静電荷像現像用トナーを含む静電荷像現像剤。
【０００９】
請求項５に係る発明は、
請求項１〜請求項３のいずれか１項に記載の静電荷像現像用トナーを収容し、
画像形成装置に着脱されるトナーカートリッジ。
【００１０】
請求項６に係る発明は、
請求項４に記載の静電荷像現像剤を収容し、前記静電荷像現像剤により、像保持体の表面に形成された静電荷像をトナー画像として現像する現像手段を備え、
画像形成装置に着脱されるプロセスカートリッジ。
【００１１】
請求項７に係る発明は、
像保持体と、
前記像保持体の表面を帯電する帯電手段と、
帯電した前記像保持体の表面に静電荷像を形成する静電荷像形成手段と、
請求項４に記載の静電荷像現像剤を収容し、前記静電荷像現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置。
【００１２】
請求項８に係る発明は、
像保持体の表面を帯電する帯電工程と、
帯電した前記像保持体の表面に静電荷像を形成する静電荷像形成工程と、
請求項４に記載の静電荷像現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法。
【発明の効果】
【００１３】
請求項１に係る発明によれば、トナー粒子がスチレンアクリル樹脂粒子及びアクリル樹脂粒子のいずれも含有しない場合に比べて、かぶりの発生を抑制可能な静電荷像現像用トナーが提供される。
請求項２に係る発明によれば、トナー粒子に占めるスチレンアクリル樹脂粒子及びアクリル樹脂粒子の総量が前記範囲でない場合に比べて、かぶりの発生をより抑制可能で且つ形成された画像の光輝性により優れる静電荷像現像用トナーが提供される。
請求項３に係る発明によれば、トナー粒子に含まれるスチレンアクリル樹脂粒子及びアクリル樹脂粒子の個数平均粒径が前記範囲でない場合に比べて、かぶりの発生をより抑制可能で且つ形成された画像の光輝性により優れる静電荷像現像用トナーが提供される。
【００１４】
請求項４に係る発明によれば、トナーに含まれるトナー粒子がスチレンアクリル樹脂粒子及びアクリル樹脂粒子のいずれも含有しない場合に比べて、かぶりの発生を抑制可能な静電荷像現像剤が提供される。
【００１５】
請求項５に係る発明によれば、トナーに含まれるトナー粒子がスチレンアクリル樹脂粒子及びアクリル樹脂粒子のいずれも含有しない場合に比べて、かぶりの発生を抑制可能なトナーカートリッジが提供される。
請求項６に係る発明によれば、現像剤中のトナーに含まれるトナー粒子がスチレンアクリル樹脂粒子及びアクリル樹脂粒子のいずれも含有しない場合に比べて、かぶりの発生を抑制可能なプロセスカートリッジが提供される。
【００１６】
請求項７に係る発明によれば、現像剤中のトナーに含まれるトナー粒子がスチレンアクリル樹脂粒子及びアクリル樹脂粒子のいずれも含有しない場合に比べて、かぶりの発生を抑制可能な画像形成装置が提供される。
請求項８に係る発明によれば、現像剤中のトナーに含まれるトナー粒子がスチレンアクリル樹脂粒子及びアクリル樹脂粒子のいずれも含有しない場合に比べて、かぶりの発生を抑制可能な画像形成方法が提供される。
【図面の簡単な説明】
【００１７】
【図１】本実施形態に係る静電荷像現像用トナーの一例を示す概略断面図である。
【図２】本実施形態に係る画像形成装置の一例を示す概略構成図である。
【図３】本実施形態に係るプロセスカートリッジの一例を示す概略構成図である。
【発明を実施するための形態】
【００１８】
以下に、本発明の実施の形態について説明する。これらの説明及び実施例は本発明を例示するものであり、本発明の範囲を制限するものではない。
【００１９】
本明細書において、（メタ）アクリルは、アクリル及びメタクリルを意味し、（メタ）アクリル酸は、アクリル酸及びメタクリル酸を意味し、（メタ）アクリロは、アクリロ及びメタクリロを意味する。
【００２０】
＜静電荷像現像用トナー＞
本実施形態に係る静電荷像現像用トナー（「トナー」とも称する。）は、トナー粒子を含み、更に外添剤を含んでもよい。即ち、本実施形態は、トナー粒子をトナーとしてもよく、トナー粒子に外添剤を外添してトナーとしてもよい。
【００２１】
本実施形態に係るトナーに含まれるトナー粒子は、ポリエステル樹脂と、光輝性顔料と、スチレンアクリル樹脂粒子及びアクリル樹脂粒子の少なくともいずれかと、を含有する。本実施形態におけるトナー粒子は、スチレンアクリル樹脂粒子及びアクリル樹脂粒子の少なくともいずれかが内添されているものである。係る構成のトナー粒子を含むトナーは、画像形成の際にかぶりの発生を抑制可能となる。「かぶり」とは、記録媒体の画像形成面において意図しない画像が出現する現象である。
【００２２】
従来、光輝性顔料を含むトナー粒子は、たいていの光輝性顔料が扁平な形状であるので、機械的負荷が付与されると、トナー粒子表面に光輝性顔料が露出する傾向がある。特に、高温高湿環境下（例えば、３０℃以上／８０％ＲＨ以上）で、長期間の機械的負荷（例えば、現像器内での攪拌の繰返し）が付与された場合に、光輝性顔料の露出が起こりやすい。その結果、光輝性顔料がトナー粒子表面に露出すると、光輝性顔料の導電特性によってトナー粒子表面の帯電量が低下したり帯電の極性が反転したりすることによって、像保持体上の静電荷像のない領域にトナーが付着してしまい、かぶりが発生することがあった。
【００２３】
上記現象に対し、本実施形態に係るトナーは、トナー粒子が、スチレンアクリル樹脂粒子及びアクリル樹脂粒子の少なくともいずれかを含むことにより、光輝性顔料のトナー粒子表面への露出を起りにくくし、画像形成の際にかぶりの発生を抑制し得ると考えられる。その機作としては、光輝性顔料とポリエステル樹脂の相互作用が低いところ、スチレンアクリル樹脂粒子及びアクリル樹脂粒子の少なくともいずれかを含むことによって、該樹脂粒子が介在して前記相互作用を高める効果があるためと考えられる。本実施形態の効果は、高温高湿環境下で長期間の機械的負荷をトナーに付与した場合に顕著である。
【００２４】
以下、本実施形態に係るトナーの構成を詳細に説明する。
【００２５】
〔トナー粒子〕
トナー粒子は、ポリエステル樹脂と、光輝性顔料と、スチレンアクリル樹脂粒子及びアクリル樹脂粒子の少なくともいずれかと、を含み、更に、離型剤やその他の内添剤を含んでもよい。
【００２６】
−ポリエステル樹脂−
トナー粒子は、結着樹脂として、ポリエステル樹脂を含有する。ポリエステル樹脂は、非晶性ポリエステル樹脂と結晶性ポリエステル樹脂とを併用してもよい。
【００２７】
ポリエステル樹脂としては、例えば、多価カルボン酸と多価アルコールとの縮重合体が挙げられる。ポリエステル樹脂は、市販品を使用してもよいし、合成したものを使用してもよい。
【００２８】
多価カルボン酸としては、例えば、脂肪族ジカルボン酸（例えばシュウ酸、マロン酸、マレイン酸、フマル酸、シトラコン酸、イタコン酸、グルタコン酸、コハク酸、アルケニルコハク酸、アジピン酸、セバシン酸等）、脂環式ジカルボン酸（例えばシクロヘキサンジカルボン酸等）、芳香族ジカルボン酸（例えばテレフタル酸、イソフタル酸、フタル酸、ナフタレンジカルボン酸等）、これらの無水物、又はこれらの低級（例えば炭素数１以上５以下）アルキルエステルが挙げられる。これらの中でも、多価カルボン酸としては、例えば、芳香族ジカルボン酸が好ましい。
多価カルボン酸は、ジカルボン酸と共に、架橋構造又は分岐構造をとる３価以上のカルボン酸を併用してもよい。３価以上のカルボン酸としては、例えば、トリメリット酸、ピロメリット酸、これらの無水物、又はこれらの低級（例えば炭素数１以上５以下）アルキルエステル等が挙げられる。
多価カルボン酸は、１種を単独で使用してもよいし、２種以上を併用してもよい。
【００２９】
多価アルコールとしては、例えば、脂肪族ジオール（例えばエチレングリコール、ジエチレングリコール、トリエチレングリコール、プロピレングリコール、ブタンジオール、ヘキサンジオール、ネオペンチルグリコール等）、脂環式ジオール（例えばシクロヘキサンジオール、シクロヘキサンジメタノール、水添ビスフェノールＡ等）、芳香族ジオール（例えばビスフェノールＡのエチレンオキサイド付加物、ビスフェノールＡのプロピレンオキサイド付加物等）が挙げられる。これらの中でも、多価アルコールとしては、例えば、芳香族ジオール、脂環式ジオールが好ましく、より好ましくは芳香族ジオールである。
多価アルコールは、ジオールと共に、架橋構造又は分岐構造をとる３価以上のアルコールを併用してもよい。３価以上のアルコールとしては、例えば、グリセリン、トリメチロールプロパン、ペンタエリスリトール等が挙げられる。
多価アルコールは、１種を単独で使用してもよいし、２種以上を併用してもよい。
【００３０】
ポリエステル樹脂のガラス転移温度（Ｔｇ）は、５０℃以上８０℃以下が好ましく、５０℃以上６５℃以下がより好ましい。
ガラス転移温度は、示差走査熱量測定（ＤＳＣ）により得られたＤＳＣ曲線より求める。より具体的にはＪＩＳ  Ｋ７１２１−１９８７「プラスチックの転移温度測定方法」のガラス転移温度の求め方に記載の「補外ガラス転移開始温度」により求める。
【００３１】
ポリエステル樹脂の重量平均分子量（Ｍｗ）は、５，０００以上１，０００，０００以下が好ましく、７，０００以上５００，０００以下がより好ましい。
ポリエステル樹脂の数平均分子量（Ｍｎ）は、２，０００以上１００，０００以下が好ましい。
ポリエステル樹脂の分子量分布Ｍｗ／Ｍｎは、１．５以上１００以下が好ましく、２以上６０以下がより好ましい。
樹脂の重量平均分子量及び数平均分子量は、ゲルパーミュエーションクロマトグラフィ（ＧＰＣ）により測定する。ＧＰＣによる分子量測定は、測定装置として東ソー社製ＨＬＣ−８１２０を用い、カラムとして東ソー社製ＴＳＫｇｅｌ  ＳｕｐｅｒＨＭ−Ｍ１５ｃｍ）を用い、溶媒としてテトラヒドロフランを用いて行う。重量平均分子量及び数平均分子量は、この測定結果から単分散ポリスチレン標準試料により作成した分子量校正曲線を使用して算出する。
【００３２】
トナー粒子におけるポリエステル樹脂の含有量は、例えば、４０質量％以上８５質量％以下であり、５０質量％以上７５質量％以下であり、６０質量％以上７０質量％以下である。
【００３３】
−その他の結着樹脂−
トナー粒子は、ポリエステル樹脂以外に、その他の結着樹脂を含んでいてもよい。その他の結着樹脂としては、エポキシ樹脂、ポリウレタン樹脂、ポリアミド樹脂、セルロース樹脂、ポリエーテル樹脂、ポリスチレン、スチレン−（メタ）アクリル酸アルキル共重合体、スチレン−（メタ）アクリロニトリル共重合体、スチレン−ブタジエン共重合体、スチレン−無水マレイン酸共重合体が挙げられる。これらの樹脂は、１種を単独で用いてもよいし、２種以上を併用してもよい。
【００３４】
−スチレンアクリル樹脂粒子、アクリル樹脂粒子−
以下、スチレンアクリル樹脂粒子とアクリル樹脂粒子を、特定樹脂粒子と総称して説明する。
【００３５】
トナー粒子において、特定樹脂粒子は結着樹脂中に分散していることが望ましく、結着樹脂を海部、特定樹脂粒子を島部とする、所謂海島構造を形成していることがより望ましい。特定樹脂粒子は、光輝性顔料の露出をより抑制する観点で、光輝性顔料の周囲に偏在していることが望ましい。
【００３６】
スチレンアクリル樹脂粒子を構成する樹脂は、スチレンと（メタ）アクリル酸エステルとの共重合体であれば特に制限されず、（メタ）アクリル酸も重合成分に含むことが好ましい。上記樹脂は、スチレン、（メタ）アクリル酸エステル、及び（メタ）アクリル酸以外の重合成分を含んでいてもよいが、その質量割合は１０質量％未満であることが望ましい。
アクリル樹脂粒子を構成する樹脂は、（メタ）アクリル酸エステルの重合体であれば特に制限されず、（メタ）アクリル酸も重合成分に含むことが好ましい。上記樹脂は、（メタ）アクリル酸エステル及び（メタ）アクリル酸以外の重合成分を含んでいてもよいが、その質量割合は１０質量％未満であることが望ましい。
本実施形態においては、上記２種の樹脂に関し、重合成分としてスチレンが５質量％以上含まれていればスチレンアクリル樹脂とする。
【００３７】
特定樹脂粒子を構成する樹脂は、（メタ）アクリル酸を重合成分として含むことが好ましい。（メタ）アクリル酸を重合成分として含むことで、特定樹脂粒子の極性が増加し、通常表面が酸化されている光輝性顔料との相互作用が高まり、光輝性顔料の露出をより抑制し得る。（メタ）アクリル酸は、樹脂中に重合成分として、０．１質量％以上含まれることが望ましく、０．２質量％以上含まることがより望ましく、０．３質量％以上含まれることが更に望ましい。（メタ）アクリル酸の含有量の上限は、特に制限されないが、スチレン及びアクリル酸エステルの含有量を確保する観点で、１０質量％以下が望ましく、５質量％以下がより望ましい。
【００３８】
特定樹脂粒子を構成する樹脂の重合成分としては、（メタ）アクリル酸のほかに、ベータカルボキシエチルアクリレート、クロトン酸、マレイン酸、フマル酸等も好ましく用い得る。
【００３９】
特定樹脂粒子を構成する樹脂の重合成分である（メタ）アクリル酸エステルとしては、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、グリシジル（メタ）アクリレート、シクロヘキシル（メタ）アクリレート、２−エチルヘキシル（メタ）アクリレート、ラウリル（メタ）アクリレート、ステアリル（メタ）アクリレート等の炭素数１以上１８以下のアルキル基を有する（メタ）アクリル酸アルキルエステルが望ましい。
【００４０】
特定樹脂粒子を構成する樹脂の重量平均分子量（Ｍｗ）は、例えば、５，０００以上１，０００，０００以下であり、７，０００以上５００，０００以下である。
【００４１】
特定樹脂粒子は、個数平均粒径が３０ｎｍ以上３００ｎｍ以下であることが望ましい。特定樹脂粒子の個数平均粒径が３０ｎｍ以上であると、光輝性顔料の露出がより抑制され、かぶりがより発生しにくい。特定樹脂粒子の個数平均粒径が３００ｎｍ以下であると、特定樹脂粒子と結着樹脂との接着が良好なため光輝性顔料の露出がより抑制され、かぶりがより発生しにくい。また、特定樹脂粒子の個数平均粒径が３０ｎｍ以上３００ｎｍ以下であると、画像の光輝性がより優れる。
上記の観点で、特定樹脂粒子の個数平均粒径は、５０ｎｍ以上２００ｎｍ以下であることがより望ましく、７０ｎｍ以上１２０ｎｍ以下であることが更に望ましい。
【００４２】
トナー粒子中の特定樹脂粒子の個数平均粒径は、例えば、以下の方法によって計測する。まず、トナー粒子をビスフェノールＡ型液状エポキシ樹脂と硬化剤とを用いて包埋し、切削用サンプルを作製する。次にダイヤモンドナイフを備えた切削機、例えばＬＥＩＣＡウルトラミクロトーム（日立テクノロジーズ社製）を用いて−１００℃の下、切削用サンプルを切削し、観察用サンプルを作製する。観察用サンプルを透過型電子顕微鏡（ＴＥＭ）により倍率１００００倍前後で観察する。撮影した顕微鏡像上で、形状及びコントラストの強さによって特定樹脂粒子を特定する。特定樹脂粒子を任意に１００個選び、画像解析によって各粒子の最長径および最短径を測定し両者の中間値を球相当径とし、この球相当径の個数基準の中位径（累積の５０％粒子径）を個数平均粒径とする。
【００４３】
トナー粒子に占める特定樹脂粒子の総量は、３質量％以上３２質量％以下であることが望ましい。特定樹脂粒子の総量が３質量％以上であると、光輝性顔料の露出がより抑制され、かぶりがより発生しにくい。特定樹脂粒子の総量が３２質量％以下であると、トナーの定着性が良好で、その結果、画像の光輝性がより優れるだけでなく、ポリエステル樹脂との相互作用により光輝性顔料のトナー粒子表面への露出を抑制できる。
上記の観点で、トナー粒子に占める特定樹脂粒子の総量は、４質量％以上２０質量％以下であることがより望ましく、５質量％以上１５質量％以下であることが更に望ましい。
【００４４】
−光輝性顔料−
光輝性顔料としては、例えば、アルミニウム、黄銅、青銅、ニッケル、ステンレス、亜鉛等の金属の粉末；酸化チタン、黄色酸化鉄等を被覆した雲母；アルミノケイ酸塩、塩基性炭酸塩、硫酸バリウム、酸化チタン、オキシ塩化ビスマス等の薄片状結晶又は板状結晶；薄片状ガラス粉、金属蒸着された薄片状ガラス粉；などが挙げられる。中でも、鏡面反射強度の観点で金属粉末が望ましく、鏡面反射強度がより高い観点で、扁平な形状の金属粉末がより望ましい。金属粉末の中でも、扁平状の粉末を得やすい観点から、アルミニウムの粉末が望ましい。金属粉末の表面は、シリカ、アクリル樹脂、ポリエステル樹脂等で被覆されていてもよい。
【００４５】
トナー粒子における光輝性顔料の含有量としては、例えば、１質量％以上５０質量％以下であり、５質量％以上３０質量％以下であり、１０質量％以上２０質量％以下である。
【００４６】
−離型剤−
離型剤としては、例えば、炭化水素系ワックス；カルナバワックス、ライスワックス、キャンデリラワックス等の天然ワックス；モンタンワックス等の合成又は鉱物・石油系ワックス；脂肪酸エステル、モンタン酸エステル等のエステル系ワックス；などが挙げられる。離型剤は、これに限定されるものではない。
【００４７】
離型剤の融解温度は、５０℃以上１１０℃以下が好ましく、６０℃以上１００℃以下がより好ましい。
離型剤の融解温度は、示差走査熱量測定（ＤＳＣ）により得られたＤＳＣ曲線から、ＪＩＳ  Ｋ７１２１−１９８７「プラスチックの転移温度測定方法」の融解温度の求め方に記載の「融解ピーク温度」により求める。
【００４８】
トナー粒子における離型剤の含有量は、１質量％以上２０質量％以下が好ましく、５質量％以上１５質量％以下がより好ましい。
【００４９】
−その他の添加剤−
その他の添加剤としては、例えば、磁性体、帯電制御剤、無機粉体等の周知の添加剤が挙げられる。これらの添加剤は、内添剤としてトナー粒子に含まれる。
【００５０】
〔トナー粒子の特性〕
トナー粒子は、単層構造のトナー粒子であってもよいし、芯部（コア粒子）と芯部を被覆する被覆層（シェル層）とで構成された所謂コア・シェル構造のトナー粒子であってもよい。
【００５１】
トナー粒子は、例えば、特定樹脂粒子及び光輝性顔料が結着樹脂中に分散しているトナー粒子であり、望ましくは、ポリエステル樹脂を海部、特定樹脂粒子を島部とする、所謂海島構造を有し、この海島構造の中に光輝性顔料が含まれているトナー粒子である。この場合、前記海島構造は、光輝性顔料の露出をより抑制する観点で、光輝性顔料の周囲に島部が偏在していることが望ましい。
図１に上記の望ましい態様の概略を示す。図１に示すように、トナー粒子１は、ポリエステル樹脂２を海部、特定樹脂粒子６を島部とする、所謂海島構造を有し、この海島構造の中に光輝性顔料４を含み、光輝性顔料４の周囲に島部である特定樹脂粒子６が偏在している態様が望ましい。
【００５２】
トナー粒子は、光輝性顔料の露出をより抑制する観点で、ポリエステル樹脂を含有する被覆層と、ポリエステル樹脂、光輝性顔料、及び特定樹脂粒子を含有する芯部と、を有することが望ましい。
さらに、トナー粒子は、光輝性顔料の露出をより抑制する観点で、ポリエステル樹脂を含有する被覆層と、ポリエステル樹脂が海部で特定樹脂粒子が島部である海島構造を有し、該海島構造の中に光輝性顔料が含まれている芯部と、を有することが望ましい。この場合、前記海島構造は、光輝性顔料の露出をより抑制する観点で、光輝性顔料の周囲に島部が偏在していることが望ましい。即ち、前記芯部は、ポリエステル樹脂が海部で特定樹脂粒子が島部である海島構造を有し、該海島構造の中に光輝性顔料が含まれており、該光輝性顔料の周囲に島部が偏在している芯部、であることが望ましい。
【００５３】
トナー粒子の体積平均粒径（Ｄ５０ｖ）は、１μｍ以上３０μｍ以下が好ましく、５μｍ以上２０μｍ以下がより好ましい。
【００５４】
トナー粒子の各種平均粒径、及び各種粒度分布指標は、コールターマルチサイザーＩＩ（ベックマン−コールター社製）を用い、電解液はＩＳＯＴＯＮ−ＩＩ（ベックマン−コールター社製）を使用して測定される。
測定に際しては、分散剤として、界面活性剤（アルキルベンゼンスルホン酸ナトリウムが好ましい）の５％水溶液２ｍｌ中に測定試料を０．５ｍｇ以上５０ｍｇ以下加える。これを電解液１００ｍｌ以上１５０ｍｌ以下中に添加する。
試料を懸濁した電解液は超音波分散器で１分間分散処理を行い、コールターマルチサイザーＩＩにより、アパーチャー径として１００μｍのアパーチャーを用いて２μｍ以上６０μｍ以下の範囲の粒径の粒子の粒度分布を測定する。サンプリングする粒子数は５００００個である。
測定される粒度分布を基にして分割された粒度範囲（チャネル）に対して体積、数をそれぞれ小径側から累積分布を描いて、累積１６％となる粒径を体積粒径Ｄ１６ｖ、数粒径Ｄ１６ｐ、累積５０％となる粒径を体積平均粒径Ｄ５０ｖ、数平均粒径Ｄ５０ｐ、累積８４％となる粒径を体積粒径Ｄ８４ｖ、数粒径Ｄ８４ｐと定義する。
これらを用いて、体積平均粒度分布指標（ＧＳＤｖ）は（Ｄ８４ｖ／Ｄ１６ｖ）１／２、数平均粒度分布指標（ＧＳＤｐ）は（Ｄ８４ｐ／Ｄ１６ｐ）１／２として算出される。
【００５５】
トナー粒子の形状係数ＳＦ１は、１１０以上１５０以下が好ましく、１２０以上１４０以下がより好ましい。
【００５６】
形状係数ＳＦ１は、下記式により求められる。
式：ＳＦ１＝（ＭＬ２／Ａ）×（π／４）×１００
上記式中、ＭＬはトナーの絶対最大長、Ａはトナーの投影面積を各々示す。
具体的には、形状係数ＳＦ１は、主に顕微鏡画像又は走査型電子顕微鏡画像を画像解析装置を用いて解析することによって数値化され、以下のようにして算出される。すなわち、スライドガラス表面に散布した粒子の光学顕微鏡像をビデオカメラによりルーゼックス画像解析装置に取り込み、１００個の粒子の最大長と投影面積を求め、上記式によって計算し、その平均値を求めることにより得られる。
【００５７】
〔外添剤〕
外添剤としては、例えば、無機粒子が挙げられる。該無機粒子として、ＳｉＯ２、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等が挙げられる。
【００５８】
外添剤としての無機粒子の表面は、疎水化処理が施されていることがよい。疎水化処理は、例えば疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは１種を単独で使用してもよいし、２種以上を併用してもよい。
疎水化処理剤の量は、例えば、無機粒子１００質量部に対して、１質量部以上１０質量部以下である。
【００５９】
外添剤としては、樹脂粒子（ポリスチレン、ＰＭＭＡ、メラミン樹脂等の樹脂粒子）、クリーニング活剤（例えば、ステアリン酸亜鉛に代表される高級脂肪酸の金属塩、フッ素系高分子量体の粒子）等も挙げられる。
【００６０】
外添剤の外添量は、例えば、トナー粒子に対して、０．０１質量％以上５質量％以下が好ましく、０．０１質量％以上２質量％以下がより好ましい。
【００６１】
〔トナーの製造方法〕
本実施形態に係るトナーは、トナー粒子を製造し、該トナー粒子をトナーとしてもよく、該トナー粒子に外添剤を外添してトナーとしてもよい。
【００６２】
トナー粒子は、乾式製法（例えば、混練粉砕法等）、湿式製法（例えば、凝集合一法、懸濁重合法、溶解懸濁法等）のいずれにより製造してもよい。これらの製法に特に制限はなく、周知の製法が採用される。
【００６３】
トナー粒子は、凝集合一法により製造されることが望ましい。ポリエステル樹脂よりもスチレンアクリル樹脂及びアクリル樹脂の方が疎水性であるので、凝集合一法によって水系媒体中で造粒すると、先ずスチレンアクリル樹脂粒子又はアクリル樹脂が光輝性顔料と凝集し、その凝集塊の外側にポリエステル樹脂粒子が凝集する。こうして製造されたトナー粒子は、光輝性顔料の周囲に特定樹脂粒子が偏在し、更にその周りにポリエステル樹脂が存在するので、光輝性顔料がトナー粒子表面により露出しにくい。
【００６４】
トナー粒子を凝集合一法により製造する場合、具体的には、例えば、少なくとも下記の工程を経てトナー粒子を製造する。
・ポリエステル樹脂粒子（第一の樹脂粒子）が分散された第一の樹脂粒子分散液を準備する工程（第一の樹脂粒子分散液準備工程）
・スチレンアクリル樹脂粒子及びアクリル樹脂粒子の少なくともいずれか（第二の樹脂粒子）が分散された第二の樹脂粒子分散液を準備する工程（第二の樹脂粒子分散液準備工程）
・光輝性顔料が分散された顔料分散液を準備する工程（顔料分散液準備工程）
・第一の樹脂粒子分散液と第二の樹脂粒子分散液と顔料分散液とを混合した分散液中で、樹脂粒子及び顔料粒子を凝集させ、凝集粒子を形成する工程（凝集粒子形成工程）
・凝集粒子が分散された凝集粒子分散液を加熱し、凝集粒子を融合・合一して、トナー粒子を形成する工程（融合・合一工程）
以下、各工程の詳細について説明する。
【００６５】
−樹脂粒子分散液準備工程−
結着樹脂となるポリエステル樹脂粒子（第一の樹脂粒子）が分散された第一の樹脂粒子分散液と、スチレンアクリル樹脂粒子及びアクリル樹脂粒子の少なくともいずれか（第二の樹脂粒子）が分散された第二の樹脂粒子分散液と、を準備する。以下、第一の樹脂粒子分散液と第二の樹脂粒子分散液の両方について、樹脂粒子分散液と総称して説明する。
【００６６】
樹脂粒子分散液は、例えば、樹脂粒子を界面活性剤により分散媒中に分散させることにより調製する。
【００６７】
樹脂粒子分散液に用いる分散媒としては、例えば水系媒体が挙げられる。
水系媒体としては、例えば、蒸留水、イオン交換水等の水、アルコール類等が挙げられる。これらは、１種単独で使用してもよいし、２種以上を併用してもよい。
【００６８】
界面活性剤としては、例えば、硫酸エステル塩系、スルホン酸塩系、リン酸エステル系、せっけん系等のアニオン界面活性剤；アミン塩型、４級アンモニウム塩型等のカチオン界面活性剤；ポリエチレングリコール系、アルキルフェノールエチレンオキサイド付加物系、多価アルコール系等の非イオン系界面活性剤等が挙げられる。これらの中でも特に、アニオン界面活性剤、カチオン界面活性剤が挙げられる。非イオン系界面活性剤は、アニオン界面活性剤又はカチオン界面活性剤と併用してもよい。
界面活性剤は、１種単独で使用してもよいし、２種以上を併用してもよい。
【００６９】
樹脂粒子分散液において、樹脂粒子を分散媒に分散する方法としては、例えば、回転せん断型ホモジナイザーや、メディアを有するボールミル、サンドミル、ダイノミル等の一般的な分散方法が挙げられる。また、樹脂粒子の種類によっては、例えば転相乳化法を用いて樹脂粒子分散液中に樹脂粒子を分散させてもよい。
転相乳化法とは、分散すべき樹脂を、その樹脂が可溶な疎水性有機溶剤中に溶解せしめ、有機連続相（Ｏ相）に塩基を加えて、中和したのち、水媒体（Ｗ相）を投入することによって、Ｗ／ＯからＯ／Ｗへの、樹脂の変換（いわゆる転相）が行われて不連続相化し、樹脂を、水媒体中に粒子状に分散する方法である。
【００７０】
樹脂粒子分散液中に分散する樹脂粒子の体積平均粒径は、例えば０．０１μｍ以上１μｍ以下が好ましく、０．０８μｍ以上０．８μｍ以下がより好ましく、０．１μｍ以上０．６μｍ以下が更に好ましい。
樹脂粒子の体積平均粒径は、レーザ回折式粒度分布測定装置（例えば、堀場製作所製、ＬＡ−７００）の測定によって得られた粒度分布を用い、分割された粒度範囲（チャンネル）に対し、体積について小粒径側から累積分布を描き、全粒子に対して体積５０％となる粒径を体積平均粒径Ｄ５０ｖとする。他の分散液中の粒子の体積平均粒径も同様に測定される。
【００７１】
樹脂粒子分散液に含まれる樹脂粒子の含有量は、５質量％以上５０質量％以下が好ましく、１０質量％以上４０質量％以下がより好ましい。
【００７２】
−顔料分散液準備工程−
顔料分散液準備工程によって、光輝性顔料が分散された顔料分散液を調製する。
【００７３】
顔料分散液は、例えば、光輝性顔料を界面活性剤により分散媒中に分散させることにより調製する。顔料分散液の分散媒としては、例えば水系媒体が挙げられる。水系媒体としては、例えば、蒸留水、イオン交換水等の水；アルコール類；これらの混合物；が挙げられる。
【００７４】
界面活性剤としては、例えば、硫酸エステル塩系、スルホン酸塩系、リン酸エステル系、せっけん系等のアニオン界面活性剤；アミン塩型、４級アンモニウム塩型等のカチオン界面活性剤；ポリエチレングリコール系、アルキルフェノールエチレンオキサイド付加物系、多価アルコール系等の非イオン系界面活性剤；などが挙げられる。界面活性剤は、１種を単独で使用してもよいし、２種以上を併用してもよい。
【００７５】
光輝性顔料を分散媒に分散する方法としては、例えば、回転せん断型ホモジナイザーや、メディアを有するボールミル、サンドミル、ダイノミル等を用いた一般的な分散方法が挙げられる。
【００７６】
顔料分散液の、粒子の体積平均粒径、及び粒子含有量は、樹脂粒子分散液のそれらと同様である。
【００７７】
離型剤をトナー粒子に含有させる場合は、離型剤分散液準備工程によって、離型剤粒子が分散された離型剤分散液を調製する。離型剤分散液は、顔料分散液の調製方法と同様な方法で調製される。つまり、離型剤分散液の、分散媒、界面活性剤、分散方法、粒子の体積平均粒径、及び粒子含有量は、顔料分散液のそれらと同様である。
【００７８】
−凝集粒子形成工程−
次に、第一の樹脂粒子分散液と第二の樹脂粒子分散液と顔料分散液とを混合する。ここに、離型剤分散液も混合してよい。そして、混合分散液中で、樹脂粒子と顔料粒子とをヘテロ凝集させ目的とするトナー粒子の径に近い径を持つ、樹脂粒子と顔料粒子とを含む凝集粒子を形成する。この際、水系媒体中で凝集粒子形成工程を行うと、ポリエステル樹脂よりもスチレンアクリル樹脂及びアクリル樹脂の方が樹脂として全体的には疎水性が高いので、光輝性顔料の周囲に第二の樹脂粒子が凝集し、その周りに第一の樹脂粒子が凝集して、凝集粒子が形成される。
【００７９】
具体的には、例えば、混合分散液に凝集剤を添加すると共に、混合分散液のｐＨを酸性（例えばｐＨ２以上５以下）に調整し、必要に応じて分散安定剤を添加した後、樹脂粒子のガラス転移温度に近い温度（具体的には、例えば、樹脂粒子のガラス転移温度の−３０℃以上且つガラス転移温度の−１０℃以下）に加熱し、混合分散液に分散された粒子を凝集させて、凝集粒子を形成する。
凝集粒子形成工程においては、例えば、混合分散液を回転せん断型ホモジナイザーで攪拌下、室温（例えば２５℃）で凝集剤を添加し、混合分散液のｐＨを酸性（例えばｐＨ２以上５以下）に調整し、必要に応じて分散安定剤を添加した後に、加熱を行ってもよい。
【００８０】
凝集剤としては、例えば、混合分散液に含まれる界面活性剤と逆極性の界面活性剤、例えば、無機金属塩、２価以上の金属錯体が挙げられる。凝集剤として金属錯体を用いた場合には、凝集剤の使用量が低減され、帯電特性が向上する。
凝集剤と共に、該凝集剤の金属イオンと錯体又は類似の結合を形成する添加剤を用いてもよい。この添加剤としては、キレート剤が好適に用いられる。
【００８１】
無機金属塩としては、例えば、塩化カルシウム、硝酸カルシウム、塩化バリウム、塩化マグネシウム、塩化亜鉛、塩化アルミニウム、硫酸アルミニウム等の金属塩；ポリ塩化アルミニウム、ポリ水酸化アルミニウム、多硫化カルシウム等の無機金属塩重合体；などが挙げられる。
キレート剤としては、水溶性のキレート剤を用いてもよい。キレート剤としては、例えば、酒石酸、クエン酸、グルコン酸等のオキシカルボン酸；イミノ二酢酸（ＩＤＡ）、ニトリロ三酢酸（ＮＴＡ）、エチレンジアミン四酢酸（ＥＤＴＡ）等のアミノカルボン酸；などが挙げられる。
キレート剤の添加量は、例えば、樹脂粒子１００質量部に対して０．０１質量部以上５．０質量部以下が好ましく、０．１質量部以上３．０質量部未満がより好ましい。
【００８２】
−融合・合一工程−
次に、凝集粒子が分散された凝集粒子分散液を、例えば、ポリエステル樹脂のガラス転移温度以上（例えば、ポリエステル樹脂のガラス転移温度より１０℃乃至３０℃高い温度以上）に加熱して、凝集粒子を融合・合一し、トナー粒子を形成する。
【００８３】
以上の工程を経て、トナー粒子が得られる。
凝集粒子が分散された凝集粒子分散液を得た後、当該凝集粒子分散液と、結着樹脂となるポリエステル樹脂粒子が分散された第一の樹脂粒子分散液と、をさらに混合し、凝集粒子の表面にさらに、ポリエステル樹脂粒子を付着するように凝集して、第２凝集粒子を形成する工程と、第２凝集粒子が分散された第２凝集粒子分散液に対して加熱をし、第２凝集粒子を融合・合一して、コア・シェル構造のトナー粒子を形成する工程と、を経て、トナー粒子を製造してもよい。
【００８４】
融合・合一工程の終了後、溶液中に形成されたトナー粒子に、公知の洗浄工程、固液分離工程、乾燥工程を施し、乾燥した状態のトナー粒子を得る。
洗浄工程は、帯電性の点から、イオン交換水による置換洗浄を充分に施すことがよい。また、固液分離工程は、特に制限はないが、生産性の点から、吸引濾過、加圧濾過等を施すことがよい。また、乾燥工程も特に方法に制限はないが、生産性の点から、凍結乾燥、フラッシュジェット乾燥、流動乾燥、振動型流動乾燥等を施すことがよい。
【００８５】
そして、本実施形態に係るトナーは、例えば、乾燥状態のトナー粒子に、外添剤を添加し、混合することにより製造される。混合は、例えば、Ｖブレンダー、ヘンシェルミキサー、レディーゲミキサー等によって行うことがよい。更に、必要に応じて、振動師分機、風力師分機等を使ってトナーの粗大粒子を取り除いてもよい。
【００８６】
＜静電荷像現像剤＞
本実施形態に係る静電荷像現像剤は、本実施形態に係るトナーを少なくとも含むものである。本実施形態に係る静電荷像現像剤は、本実施形態に係るトナーのみを含む一成分現像剤であってもよいし、当該トナーとキャリアとを混合した二成分現像剤であってもよい。
【００８７】
キャリアとしては、特に制限はなく、公知のキャリアが挙げられる。キャリアとしては、例えば、磁性粉からなる芯材の表面に樹脂を被覆した被覆キャリア；マトリックス樹脂中に磁性粉が分散して配合された磁性粉分散型キャリア；多孔質の磁性粉に樹脂を含浸させた樹脂含浸型キャリア；等が挙げられる。磁性粉分散型キャリア及び樹脂含浸型キャリアは、当該キャリアの構成粒子を芯材とし、この表面に樹脂を被覆したキャリアであってもよい。
【００８８】
磁性粉としては、例えば、鉄、ニッケル、コバルト等の磁性金属；フェライト、マグネタイト等の磁性酸化物；などが挙げられる。
【００８９】
導電性粒子としては、金、銀、銅等の金属；カーボンブラック、酸化チタン、酸化亜鉛、酸化スズ、硫酸バリウム、ホウ酸アルミニウム、チタン酸カリウム等の粒子；などが挙げられる。
【００９０】
被覆用の樹脂、及びマトリックス樹脂としては、例えば、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸共重合体、オルガノシロキサン結合を含んで構成されるストレートシリコーン樹脂又はその変性品、フッ素樹脂、ポリエステル、ポリカーボネート、フェノール樹脂、エポキシ樹脂等が挙げられる。被覆用の樹脂、及びマトリックス樹脂には、導電材料等の添加剤を含ませてもよい。
【００９１】
芯材の表面を樹脂で被覆するには、被覆用の樹脂、及び各種添加剤（必要に応じて使用する）を適当な溶媒に溶解した被覆層形成用溶液により被覆する方法等が挙げられる。溶媒としては、特に限定されるものではなく、使用する樹脂の種類や、塗布適性等を勘案して選択すればよい。具体的な樹脂被覆方法としては、芯材を被覆層形成用溶液中に浸漬する浸漬法；被覆層形成用溶液を芯材表面に噴霧するスプレー法；芯材を流動エアーにより浮遊させた状態で被覆層形成用溶液を噴霧する流動床法；ニーダーコーター中でキャリアの芯材と被覆層形成用溶液とを混合し、その後に溶剤を除去するニーダーコーター法；等が挙げられる。
【００９２】
二成分現像剤におけるトナーとキャリアとの混合比（質量比）は、トナー：キャリア＝１：１００乃至３０：１００が好ましく、３：１００乃至２０：１００がより好ましい。      
【００９３】
＜画像形成装置／画像形成方法＞
本実施形態に係る画像形成装置及び画像形成方法について説明する。
本実施形態に係る画像形成装置は、像保持体と、像保持体の表面を帯電する帯電手段と、帯電した像保持体の表面に静電荷像を形成する静電荷像形成手段と、静電荷像現像剤を収容し、静電荷像現像剤により、像保持体の表面に形成された静電荷像をトナー画像として現像する現像手段と、像保持体の表面に形成されたトナー画像を記録媒体の表面に転写する転写手段と、記録媒体の表面に転写されたトナー画像を定着する定着手段と、を備える。そして、静電荷像現像剤として、本実施形態に係る静電荷像現像剤が適用される。
【００９４】
本実施形態に係る画像形成装置では、像保持体の表面を帯電する帯電工程と、帯電した像保持体の表面に静電荷像を形成する静電荷像形成工程と、本実施形態に係る静電荷像現像剤により、像保持体の表面に形成された静電荷像をトナー画像として現像する現像工程と、像保持体の表面に形成されたトナー画像を記録媒体の表面に転写する転写工程と、記録媒体の表面に転写されたトナー画像を定着する定着工程と、を有する画像形成方法（本実施形態に係る画像形成方法）が実施される。
【００９５】
本実施形態に係る画像形成装置は、像保持体の表面に形成されたトナー画像を直接記録媒体に転写する直接転写方式の装置；像保持体の表面に形成されたトナー画像を中間転写体の表面に一次転写し、中間転写体の表面に転写されたトナー画像を記録媒体の表面に二次転写する中間転写方式の装置；トナー画像の転写後、帯電前の像保持体の表面をクリーニングするクリーニング手段を備えた装置；トナー画像の転写後、帯電前に像保持体の表面に除電光を照射して除電する除電手段を備える装置；等の周知の画像形成装置が適用される。
本実施形態に係る画像形成装置が中間転写方式の装置の場合、転写手段は、例えば、表面にトナー画像が転写される中間転写体と、像保持体の表面に形成されたトナー画像を中間転写体の表面に一次転写する一次転写手段と、中間転写体の表面に転写されたトナー画像を記録媒体の表面に二次転写する二次転写手段と、を有する構成が適用される。
【００９６】
本実施形態に係る画像形成装置において、例えば、現像手段を含む部分が、画像形成装置に対して着脱されるカートリッジ構造（プロセスカートリッジ）であってもよい。プロセスカートリッジとしては、例えば、本実施形態に係る静電荷像現像剤を収容し、現像手段を備えるプロセスカートリッジが好適に用いられる。
【００９７】
以下、本実施形態に係る画像形成装置の一例を説明するが、これに限定されるわけではない。以下の説明においては、図に示す主用部を説明し、その他はその説明を省略する。以下の説明においては、本実施形態に係るトナーが銀色のトナーである場合を例として説明するが、これに限定されるわけではない。
【００９８】
図２は、本実施形態に係る画像形成装置を示す概略構成図であり、５連タンデム方式且つ中間転写方式の画像形成装置を示す図である。
図２に示す画像形成装置は、色分解された画像データに基づく、銀色（Ｇ）、イエロー（Ｙ）、マゼンタ（Ｍ）、シアン（Ｃ）、ブラック（Ｋ）の各色の画像を出力する電子写真方式の第１乃至第５の画像形成ユニット１０Ｇ、１０Ｙ、１０Ｍ、１０Ｃ、１０Ｋ（画像形成手段）を備えている。これらの画像形成ユニット（以下、単に「ユニット」と称する場合がある）１０Ｇ、１０Ｙ、１０Ｍ、１０Ｃ、１０Ｋは、水平方向に互いに予め定められた距離離間して並設されている。これらユニット１０Ｇ、１０Ｙ、１０Ｍ、１０Ｃ、１０Ｋは、画像形成装置に対して着脱されるプロセスカートリッジであってもよい。
【００９９】
各ユニット１０Ｇ、１０Ｙ、１０Ｍ、１０Ｃ、１０Ｋの下方には、各ユニットを通して中間転写ベルト（中間転写体の一例）２０が延設されている。中間転写ベルト２０は、中間転写ベルト２０の内面に接する、駆動ロール２２、支持ロール２３、及び対向ロール２４に巻きつけて設けられ、第１のユニット１０Ｇから第５のユニット１０Ｋに向う方向に走行するようになっている。中間転写ベルト２０の像保持面側には、駆動ロール２２と対向して中間転写体クリーニング装置２１が備えられている。
各ユニット１０Ｇ、１０Ｙ、１０Ｍ、１０Ｃ、１０Ｋの現像装置（現像手段の一例）４Ｇ、４Ｙ、４Ｍ、４Ｃ、４Ｋのそれぞれには、トナーカートリッジ８Ｇ、８Ｙ、８Ｍ、８Ｃ、８Ｋに収められた銀色、イエロー、マゼンタ、シアン、ブラックの各トナーの供給がなされる。
【０１００】
第１乃至第５のユニット１０Ｇ、１０Ｙ、１０Ｍ、１０Ｃ、１０Ｋは、同等の構成、動作、及び作用を有しているため、ここでは中間転写ベルト走行方向の上流側に配設された銀色の画像を形成する第１のユニット１０Ｇについて代表して説明する。
【０１０１】
第１ユニット１０Ｇは、像保持体として作用する感光体１Ｇを有している。感光体１Ｇの周囲には、感光体１Ｇの表面を予め定められた電位に帯電させる帯電ロール（帯電手段の一例）２Ｇ、帯電された表面を色分解された画像信号に基づくレーザ光線よって露光して静電荷像を形成する露光装置（静電荷像形成手段の一例）３Ｇ、静電荷像にトナーを供給して静電荷像を現像する現像装置（現像手段の一例）４Ｇ、現像したトナー画像を中間転写ベルト２０上に転写する一次転写ロール（一次転写手段の一例）５Ｇ、及び一次転写後に感光体１Ｇの表面に残存するトナーを除去する感光体クリーニング装置（クリーニング手段の一例）６Ｇが順に配置されている。
一次転写ロール５Ｇは、中間転写ベルト２０の内側に配置され、感光体１Ｇに対向した位置に設けられている。各ユニットの一次転写ロール５Ｇ、５Ｙ、５Ｍ、５Ｃ、５Ｋには、一次転写バイアスを印加するバイアス電源（図示せず）がそれぞれ接続されている。各バイアス電源は、図示しない制御部による制御によって、各一次転写ロールに印加する転写バイアスの値を変える。
【０１０２】
以下、第１ユニット１０Ｇにおいて銀色の画像を形成する動作について説明する。
まず、動作に先立って、帯電ロール２Ｇによって感光体１Ｇの表面が−６００Ｖ乃至−８００Ｖの電位に帯電される。
感光体１Ｇは、導電性（例えば２０℃における体積抵抗率１×１０−６Ωｃｍ以下）の基体上に感光層を積層して形成されている。この感光層は、通常は高抵抗（一般の樹脂の抵抗）であるが、レーザ光線が照射されると、レーザ光線が照射された部分の比抵抗が変化する性質を持っている。そこで、帯電した感光体１Ｇの表面に、図示しない制御部から送られてくる銀色用の画像データに従って、露光装置３Ｇからレーザ光線を照射する。それにより、銀色の画像パターンの静電荷像が感光体１Ｇの表面に形成される。
【０１０３】
静電荷像とは、帯電によって感光体１Ｇの表面に形成される像であり、露光装置３Ｇからのレーザ光線によって、感光層の被照射部分の比抵抗が低下し、感光体１Ｇの表面の帯電した電荷が流れ、一方、レーザ光線が照射されなかった部分の電荷が残留することによって形成される、いわゆるネガ潜像である。
感光体１Ｇ上に形成された静電荷像は、感光体１Ｇの走行に従って予め定められた現像位置まで回転する。そして、この現像位置で、感光体１Ｇ上の静電荷像が、現像装置４Ｇによってトナー画像として現像され可視化される。
【０１０４】
現像装置４Ｇ内には、例えば、少なくとも本実施形態に係るトナーとキャリアとを含む静電荷像現像剤が収容されている。本実施形態に係るトナーは、現像装置４Ｇの内部で攪拌されることで摩擦帯電し、感光体１Ｇ上に帯電した帯電荷と同極性（負極性）の電荷を有して現像剤ロール（現像剤保持体の一例）上に保持されている。そして感光体１Ｇの表面が現像装置４Ｇを通過していくことにより、感光体１Ｇ表面上の除電された潜像部に本実施形態に係るトナーが静電的に付着し、潜像が該トナーによって現像される。銀色のトナー画像が形成された感光体１Ｇは、引続き予め定められた速度で走行され、感光体１Ｇ上に現像されたトナー画像が予め定められた一次転写位置へ搬送される。
【０１０５】
感光体１Ｇ上の銀色のトナー画像が一次転写位置へ搬送されると、一次転写ロール５Ｇに一次転写バイアスが印加され、感光体１Ｇから一次転写ロール５Ｇに向う静電気力がトナー画像に作用し、感光体１Ｇ上のトナー画像が中間転写ベルト２０上に転写される。このとき印加される転写バイアスは、トナーの極性（−）と逆極性の（＋）極性であり、第１ユニット１０Ｇでは制御部（図示せず）によって例えば＋１０μＡに制御されている。
一方、感光体１Ｇ上に残留したトナーは感光体クリーニング装置６Ｇで除去されて回収される。
【０１０６】
第２ユニット１０Ｙ以降の一次転写ロール５Ｙ、５Ｍ、５Ｃ、５Ｋに印加される一次転写バイアスも、第１ユニットに準じて制御されている。
こうして、第１ユニット１０Ｇにて銀色のトナー画像が転写された中間転写ベルト２０は、第２乃至第５のユニット１０Ｙ、１０Ｍ、１０Ｃ、１０Ｋを通して順次搬送され、各色のトナー画像が重ねられて多重転写される。
【０１０７】
第１乃至第５のユニットを通して５色のトナー画像が多重転写された中間転写ベルト２０は、中間転写ベルト２０と、中間転写ベルトの内面に接する対向ロール２４と、中間転写ベルト２０の像保持面側に配置された二次転写ロール（二次転写手段の一例）２６とから構成された二次転写部へと至る。一方、記録紙（記録媒体の一例）Ｐが供給機構を介して二次転写ロール２６と中間転写ベルト２０とが接触した隙間に予め定められたタイミングで給紙され、二次転写バイアスが対向ロール２４に印加される。このとき印加される転写バイアスは、トナーの極性（−）と同極性の（−）極性であり、中間転写ベルト２０から記録紙Ｐに向う静電気力がトナー画像に作用し、中間転写ベルト２０上のトナー画像が記録紙Ｐ上に転写される。この際の二次転写バイアスは二次転写部の抵抗を検出する抵抗検出手段（図示せず）により検出された抵抗に応じて決定されるものであり、電圧制御されている。
【０１０８】
この後、記録紙Ｐは定着装置（定着手段の一例）２８における一対の定着ロールの圧接部（ニップ部）へと送り込まれ、トナー画像が記録紙Ｐ上へ定着され、定着画像が形成される。
【０１０９】
トナー画像を転写する記録紙Ｐとしては、例えば、電子写真方式の複写機、プリンター等に使用される普通紙が挙げられる。記録媒体としては、記録紙Ｐ以外にも、ＯＨＰシート等も挙げられる。
定着後における画像表面の平滑性をさらに向上させるには、記録紙Ｐの表面も平滑であることが好ましく、例えば、普通紙の表面を樹脂等でコーティングしたコート紙、印刷用のアート紙等が好適に使用される。
【０１１０】
カラー画像の定着が完了した記録紙Ｐは、排出部へ向けて搬出され、一連のカラー画像形成動作が終了される。
【０１１１】
＜プロセスカートリッジ／トナーカートリッジ＞
本実施形態に係るプロセスカートリッジについて説明する。
本実施形態に係るプロセスカートリッジは、本実施形態に係る静電荷像現像剤を収容し、静電荷像現像剤により、像保持体の表面に形成された静電荷像をトナー画像として現像する現像手段を備え、画像形成装置に着脱されるプロセスカートリッジである。
【０１１２】
本実施形態に係るプロセスカートリッジは、上記構成に限られず、現像装置と、その他、必要に応じて、例えば、像保持体、帯電手段、静電荷像形成手段、及び転写手段等のその他手段から選択される少なくとも一つと、を備える構成であってもよい。
【０１１３】
以下、本実施形態に係るプロセスカートリッジの一例を示すが、これに限定されるわけではない。以下の説明においては、図に示す主用部を説明し、その他はその説明を省略する。
【０１１４】
図３は、本実施形態に係るプロセスカートリッジを示す概略構成図である。
図３に示すプロセスカートリッジ２００は、例えば、取り付けレール１１６及び露光のための開口部１１８が備えられた筐体１１７により、感光体１０７（像保持体の一例）と、感光体１０７の周囲に備えられた帯電ロール１０８（帯電手段の一例）、現像装置１１１（現像手段の一例）、及び感光体クリーニング装置１１３（クリーニング手段の一例）を一体的に組み合わせて保持して構成し、カートリッジ化されている。
図３中、１０９は露光装置（静電荷像形成手段の一例）、１１２は転写装置（転写手段の一例）、１１５は定着装置（定着手段の一例）、３００は記録紙（記録媒体の一例）を示している。
【０１１５】
次に、本実施形態に係るトナーカートリッジについて説明する。
本実施形態に係るトナーカートリッジは、本実施形態に係るトナーを収容し、画像形成装置に着脱されるトナーカートリッジである。トナーカートリッジは、画像形成装置内に設けられた現像手段に供給するための補給用のトナーを収容するものである。
【０１１６】
図２に示す画像形成装置は、トナーカートリッジ８Ｇ、８Ｙ、８Ｍ、８Ｃ、８Ｋが着脱される構成を有する画像形成装置であり、現像装置４Ｇ、４Ｙ、４Ｍ、４Ｃ、４Ｋは、各々の色に対応したトナーカートリッジと、図示しないトナー供給管で接続されている。また、トナーカートリッジ内に収容されているトナーが少なくなった場合には、このトナーカートリッジが交換される。
【実施例】
【０１１７】
以下、本発明を実施例により更に具体的に説明するが、本発明はその主旨を越えない限り、以下の実施例に限定されるものではない。
【０１１８】
以下において、特に断りのない限り、「部」及び「％」は質量基準である。
【０１１９】
〔ポリエステル樹脂の合成〕
・ビスフェノールＡエチレンオキシド２モル付加物：２１６部
・エチレングリコール                          ：３２部
・プロピレングリコール                        ：６部
・テトラブトキシチタネート                    ：０．０３７部
上記材料を加熱乾燥した二口フラスコに入れ、容器内に窒素ガスを導入して不活性雰囲気に保ち攪拌しながら昇温した後、１６０℃で７時間共縮重合反応させ、その後、１０Ｔｏｒｒまで徐々に減圧しながら２２０℃まで昇温し４時間保持した。一旦常圧に戻し、無水トリメリット酸９部を加え、再度１０Ｔｏｒｒまで徐々に減圧し２２０℃で１時間保持することによりポリエステル樹脂を合成した。
【０１２０】
〔結着樹脂粒子分散液の調製〕
・上記ポリエステル樹脂              ：１６０部
・酢酸エチル                        ：２３０部
・水酸化ナトリウム水溶液（０．３Ｎ）：０．１部
上記材料を１０００ｍｌのセパラブルフラスコに入れ、７０℃で加熱し、スリーワンモーター（新東科学社製）により攪拌して樹脂混合液を調製した。この樹脂混合液をさらに攪拌しながら、徐々にイオン交換水３７３部を加え、転相乳化させ、脱溶剤することにより結着樹脂粒子分散液（固形分濃度３０％）を調製した。
【０１２１】
〔樹脂粒子分散液Ａの調製〕
・スチレン            ：２８０部
・アクリル酸ｎ−ブチル：１２０部
・アクリル酸          ：２部
・ドデカンチオール    ：２４部
上記材料の混合溶液、非イオン性界面活性剤（三洋化成社製ノニポール４００）６部、及びアニオン性界面活性剤（第一工業製薬社製ネオゲンＲ）１２部をイオン交換水５５０部に溶解し、反応容器中で２０分間攪拌混合しながら、過硫酸アンモニウム４部を溶解したイオン交換水５０部を投入した。その後、反応容器内を窒素置換した後、容器内を７０℃まで加熱して５時間乳化重合を継続した。その結果、レーザ回折式粒度分布測定装置（堀場製作所製ＬＡ−７００）で測定された体積平均粒径Ｄ５０ｖが９８ｎｍの樹脂粒子分散液Ａ（固形分濃度３０％）を得た。
【０１２２】
〔樹脂粒子分散液Ｂの調製〕
アニオン性界面活性剤を１２部から１５部に変更した以外は樹脂粒子分散液Ａの調製と同様にして、体積平均粒径Ｄ５０ｖが７３ｎｍの樹脂粒子分散液Ｂを得た。
【０１２３】
〔樹脂粒子分散液Ｃの調製〕
アニオン性界面活性剤を１２部から１１部に変更した以外は樹脂粒子分散液Ａの調製と同様にして、体積平均粒径Ｄ５０ｖが１１０ｎｍの樹脂粒子分散液Ｃを得た。
【０１２４】
〔樹脂粒子分散液Ｄの調製〕
アニオン性界面活性剤を１２部から１６部に変更し容器内を７１℃にした以外は樹脂粒子分散液Ａの調製と同様にして、体積平均粒径Ｄ５０ｖが６７ｎｍの樹脂粒子分散液Ｄを得た。
【０１２５】
〔樹脂粒子分散液Ｅの調製〕
アニオン性界面活性剤を１２部から１０部に変更し容器内を６９℃にした以外は樹脂粒子分散液Ａの調製と同様にして、体積平均粒径Ｄ５０ｖが１２５ｎｍの樹脂粒子分散液Ｅを得た。
【０１２６】
〔樹脂粒子分散液Ｆの調製〕
アニオン性界面活性剤を１２部から１９部に変更し容器内を７１℃にした以外は樹脂粒子分散液Ａの調製と同様にして、体積平均粒径Ｄ５０ｖが５３ｎｍの樹脂粒子分散液Ｆを得た。
【０１２７】
〔樹脂粒子分散液Ｇの調製〕
アニオン性界面活性剤を１２部から７．５部に変更し容器内を６９℃にした以外は樹脂粒子分散液Ａの調製と同様にして、体積平均粒径Ｄ５０ｖが１８４ｎｍの樹脂粒子分散液Ｇを得た。
【０１２８】
〔樹脂粒子分散液Ｈの調製〕
アニオン性界面活性剤を１２部から２１部に変更し容器内を７２℃にした以外は樹脂粒子分散液Ａの調製と同様にして、体積平均粒径Ｄ５０ｖが４７ｎｍの樹脂粒子分散液Ｈを得た。
【０１２９】
〔樹脂粒子分散液Ｉの調製〕
アニオン性界面活性剤を１２部から６．８部に変更し容器内を６８℃にした以外は樹脂粒子分散液Ａの調製と同様にして、体積平均粒径Ｄ５０ｖが２１０ｎｍの樹脂粒子分散液Ｉを得た。
【０１３０】
〔樹脂粒子分散液Ｊの調製〕
アニオン性界面活性剤を１２部から２８部に変更し容器内を７２℃にした以外は樹脂粒子分散液Ａの調製と同様にして、体積平均粒径Ｄ５０ｖが３２ｎｍの樹脂粒子分散液Ｊを得た。
【０１３１】
〔樹脂粒子分散液Ｋの調製〕
アニオン性界面活性剤を１２部から５．４部に変更し容器内を６８℃にした以外は樹脂粒子分散液Ａの調製と同様にして、体積平均粒径Ｄ５０ｖが２８５ｎｍの樹脂粒子分散液Ｋを得た。
【０１３２】
〔樹脂粒子分散液Ｌの調製〕
アニオン性界面活性剤を１２部から３０部に変更し容器内を７３℃にした以外は樹脂粒子分散液Ａの調製と同様にして、体積平均粒径Ｄ５０ｖが２９ｎｍの樹脂粒子分散液Ｌを得た。
【０１３３】
〔樹脂粒子分散液Ｍの調製〕
アニオン性界面活性剤を１２部から５部に変更し容器内を６７℃にした以外は樹脂粒子分散液Ａの調製と同様にして、体積平均粒径Ｄ５０ｖが３１５ｎｍの樹脂粒子分散液Ｍを得た。
【０１３４】
〔樹脂粒子分散液Ｎの調製〕
スチレンをアクリル酸メチルに変更した以外は樹脂粒子分散液Ａの調製と同様にして、体積平均粒径Ｄ５０ｖが１０１ｎｍの樹脂粒子分散液Ｎを得た。
【０１３５】
〔樹脂粒子分散液Ｏの調製〕
スチレンをメタクリル酸メチルに変更した以外は樹脂粒子分散液Ａの調製と同様にして、体積平均粒径Ｄ５０ｖが１１０ｎｍの樹脂粒子分散液Ｏを得た。
【０１３６】
〔樹脂粒子分散液Ｐの調製〕
アクリル酸をメタアクリル酸に変更した以外は樹脂粒子分散液Ａの調製と同様にして、体積平均粒径Ｄ５０ｖが１００ｎｍの樹脂粒子分散液Ｐを得た。
【０１３７】
〔樹脂粒子分散液Ｑの調製〕
アクリル酸を添加しなかった以外は樹脂粒子分散液Ａの調製と同様にして、体積平均粒径Ｄ５０ｖが１０５ｎｍの樹脂粒子分散液Ｑを得た。
【０１３８】
＜実施例１＞
〔離型剤分散液の調製〕
・カルナウバワックス（東亜化成社製ＲＣ−１６０）      ：５０部
・アニオン性界面活性剤（第一工業製薬社製ネオゲンＲＫ）：１．０部
・イオン交換水                                        ：２００部
上記材料を混合して９５℃に加熱し、ホモジナイザー（ＩＫＡ社製ウルトラタラックスＴ５０）を用いて分散した後、マントンゴーリン型高圧ホモジナイザー（ゴーリン社製）で６時間の分散処理をして、離型剤粒子を分散させてなる離型剤分散液（固形分濃度２０％）を得た。
【０１３９】
〔光輝性顔料分散液の調製〕
・アルミニウム顔料（昭和アルミパウダー社製２１７３ＥＡ）：１００部
・アニオン界面活性剤（第一工業製薬社製ネオゲンＲ）      ：１．５部
・イオン交換水                                          ：４００部
アルミニウム顔料のペーストから溶剤を除去した後、上記材料を混合し、乳化分散機キャビトロン（太平洋機工社製ＣＲ１０１０）を用いて１時間分散して、光輝性顔料（アルミニウム顔料）を分散させてなる光輝性顔料分散液（固形分濃度２０％）を得た。
【０１４０】
〔光輝性トナー１の調製〕
・結着樹脂粒子分散液                              ：４００部
・樹脂粒子分散液Ａ                                ：１００部
・離型剤分散液                                    ：１００部
・光輝性顔料分散液                                ：２００部
・ノニオン性界面活性剤（ＩＧＥＰＡＬ  ＣＡ８９７）：１．４０部
上記材料を２Ｌの円筒ステンレス容器に入れ、ホモジナイザー（ＩＫＡ社製ウルトラタラックスＴ５０）により４０００ｒｐｍでせん断力を加えながら１０分間分散して混合した。
次いで、凝集剤としてポリ塩化アルミニウムの１０％硝酸水溶液１．７５部を徐々に滴下して、ホモジナイザーの回転数を５０００ｒｐｍにして１５分間分散して混合し、凝集粒子分散液を調製した。
次いで、層流を形成するための２枚パドルの攪拌翼を用いた攪拌装置、及び温度計を備えた重合釜に凝集粒子分散液を移し、攪拌回転数を５００ｒｐｍにしてマントルヒーターにて加熱し始め、５４℃にて凝集粒子の成長を促進させた。この際、０．３Ｎの硝酸及び１Ｎの水酸化ナトリウム水溶液で原料分散液のｐＨを２．２以上３．５以下の範囲に制御した。上記ｐＨ範囲で２時間ほど保持した。この際、マルチサイザーＩＩ（アパーチャー径：５０μｍ、コールター社製）を用いて測定した凝集粒子の体積平均粒径は９．９μｍであった。
次に、結着樹脂粒子分散液２００部を追添加し、前記凝集粒子の表面に樹脂粒子を付着させた。５６℃に昇温し、光学顕微鏡及びマルチサイザーＩＩで粒子の大きさ及び形態を確認しながら凝集粒子を整えた。
その後、凝集粒子を合一させるためにｐＨを８．０に上げた後、７５℃まで昇温させた。光学顕微鏡で凝集粒子が合一したのを確認した後７５℃で保持したままｐＨを６．０まで下げ、１時間後に加熱を止め、１．０℃／分の降温速度で冷却した。その後４０μｍメッシュで篩分し、水洗を繰り返した後、真空乾燥機で乾燥してトナーを得た。得られたトナーの体積平均粒径は１２．３μｍであった。
このトナー１００部に対して疎水性シリカ（日本アエロジル社製ＲＹ５０）１．５部と疎水性酸化チタン（日本アエロジル社製Ｔ８０５）１．０部とを、サンプルミルを用いて１００００ｒｐｍで３０秒間混合ブレンドした。その後、目開き４５μｍの振動篩いで篩分して光輝性トナー１を得た。トナー粒子中の樹脂粒子の個数平均粒径を、前記測定方法で測定したところ、９８ｎｍであった。
【０１４１】
＜実施例２＞
〔光輝性トナー２の調製〕
樹脂粒子分散液Ａ１００部を樹脂粒子分散液Ｂ１３６．８部に変更し、結着樹脂粒子分散液を３６３．２部に変更した以外は光輝性トナー１の調製と同様にして光輝性トナー２を得た。
【０１４２】
＜実施例３＞
〔光輝性トナー３の調製〕
樹脂粒子分散液Ａ１００部を樹脂粒子分散液Ｂ１３３．２部に変更し、結着樹脂粒子分散液を３６６.８部に変更した以外は光輝性トナー１の調製と同様にして光輝性トナー３を得た。
【０１４３】
＜実施例４＞
〔光輝性トナー４の調製〕
樹脂粒子分散液Ａ１００部を樹脂粒子分散液Ｂ４６．８部に変更し、結着樹脂粒子分散液を４５３．２部に変更した以外は光輝性トナー１の調製と同様にして光輝性トナー４を得た。
【０１４４】
＜実施例５＞
〔光輝性トナー５の調製〕
樹脂粒子分散液Ａ１００部を樹脂粒子分散液Ｂ４３．２部に変更し、結着樹脂粒子分散液を４５６．８部に変更した以外は光輝性トナー１の調製と同様にして光輝性トナー５を得た。
【０１４５】
＜実施例６＞
〔光輝性トナー６の調製〕
樹脂粒子分散液Ａ１００部を樹脂粒子分散液Ｃ１３６．８部に変更し、結着樹脂粒子分散液を３６３．２部に変更した以外は光輝性トナー１の調製と同様にして光輝性トナー６を得た。
【０１４６】
＜実施例７＞
〔光輝性トナー７の調製〕
樹脂粒子分散液Ａ１００部を樹脂粒子分散液Ｃ１３３．２部に変更し、結着樹脂粒子分散液を３６６．８部に変更した以外は光輝性トナー１の調製と同様にして光輝性トナー７を得た。
【０１４７】
＜実施例８＞
〔光輝性トナー８の調製〕
樹脂粒子分散液Ａ１００部を樹脂粒子分散液Ｃ４６．８部に変更し、結着樹脂粒子分散液を４５３．２部に変更した以外は光輝性トナー１の調製と同様にして光輝性トナー８を得た。
【０１４８】
＜実施例９＞
〔光輝性トナー９の調製〕
樹脂粒子分散液Ａ１００部を樹脂粒子分散液Ｃ４３．２部に変更し、結着樹脂粒子分散液を４５６．８部に変更した以外は光輝性トナー１の調製と同様にして光輝性トナー９を得た。
【０１４９】
＜実施例１０＞
〔光輝性トナー１０の調製〕
樹脂粒子分散液Ａ１００部を樹脂粒子分散液Ｄ１３３．２部に変更し、結着樹脂粒子分散液を３６６．８部に変更した以外は光輝性トナー１の調製と同様にして光輝性トナー１０を得た。
【０１５０】
＜実施例１１＞
〔光輝性トナー１１の調製〕
樹脂粒子分散液Ａ１００部を樹脂粒子分散液Ｄ４６．８部に変更し、結着樹脂粒子分散液を４５３．２部に変更した以外は光輝性トナー１の調製と同様にして光輝性トナー１１を得た。
【０１５１】
＜実施例１２＞
〔光輝性トナー１２の調製〕
樹脂粒子分散液Ａ１００部を樹脂粒子分散液Ｅ１３３．２部に変更し、結着樹脂粒子分散液を３６６．８部に変更した以外は光輝性トナー１の調製と同様にして光輝性トナー１２を得た。
【０１５２】
＜実施例１３＞
〔光輝性トナー１３の調製〕
樹脂粒子分散液Ａ１００部を樹脂粒子分散液Ｅ４６．８部に変更し、結着樹脂粒子分散液を４５３．２部に変更した以外は光輝性トナー１の調製と同様にして光輝性トナー１３を得た。
【０１５３】
＜実施例１４＞
〔光輝性トナー１４の調製〕
樹脂粒子分散液Ａ１００部を樹脂粒子分散液Ｆ１８１．８部に変更し、結着樹脂粒子分散液を３１８．２部に変更した以外は光輝性トナー１の調製と同様にして光輝性トナー１４を得た。
【０１５４】
＜実施例１５＞
〔光輝性トナー１５の調製〕
樹脂粒子分散液Ａ１００部を樹脂粒子分散液Ｆ１７８．２部に変更し、結着樹脂粒子分散液を３２１．８部に変更した以外は光輝性トナー１の調製と同様にして光輝性トナー１５を得た。
【０１５５】
＜実施例１６＞
〔光輝性トナー１６の調製〕
樹脂粒子分散液Ａ１００部を樹脂粒子分散液Ｆ３７．８部に変更し、結着樹脂粒子分散液を４６２．２部に変更した以外は光輝性トナー１の調製と同様にして光輝性トナー１６を得た。
【０１５６】
＜実施例１７＞
〔光輝性トナー１７の調製〕
樹脂粒子分散液Ａ１００部を樹脂粒子分散液Ｆ３４．２部に変更し、結着樹脂粒子分散液を４６５．８部に変更した以外は光輝性トナー１の調製と同様にして光輝性トナー１７を得た。
【０１５７】
＜実施例１８＞
〔光輝性トナー１８の調製〕
樹脂粒子分散液Ａ１００部を樹脂粒子分散液Ｇ１８１．８部に変更し、結着樹脂粒子分散液を３１８．２部に変更した以外は光輝性トナー１の調製と同様にして光輝性トナー１８を得た。
【０１５８】
＜実施例１９＞
〔光輝性トナー１９の調製〕
樹脂粒子分散液Ａ１００部を樹脂粒子分散液Ｇ１７８．２部に変更し、結着樹脂粒子分散液を３２１．８部に変更した以外は光輝性トナー１の調製と同様にして光輝性トナー１９を得た。
【０１５９】
＜実施例２０＞
〔光輝性トナー２０の調製〕
樹脂粒子分散液Ａ１００部を樹脂粒子分散液Ｇ３７．８部に変更し、結着樹脂粒子分散液を４６２．２部に変更した以外は光輝性トナー１の調製と同様にして光輝性トナー２０を得た。
【０１６０】
＜実施例２１＞
〔光輝性トナー２１の調製〕
樹脂粒子分散液Ａ１００部を樹脂粒子分散液Ｇ３４．２部に変更し、結着樹脂粒子分散液を４６５．８部に変更した以外は光輝性トナー１の調製と同様にして光輝性トナー２１を得た。
【０１６１】
＜実施例２２＞
〔光輝性トナー２２の調製〕
樹脂粒子分散液Ａ１００部を樹脂粒子分散液Ｈ１７８．２部に変更し、結着樹脂粒子分散液を３２１．８部に変更した以外は光輝性トナー１の調製と同様にして光輝性トナー２２を得た。
【０１６２】
＜実施例２３＞
〔光輝性トナー２３の調製〕
樹脂粒子分散液Ａ１００部を樹脂粒子分散液Ｈ３７．８部に変更し、結着樹脂粒子分散液を４６２．２部に変更した以外は光輝性トナー１の調製と同様にして光輝性トナー２３を得た。
【０１６３】
＜実施例２４＞
〔光輝性トナー２４の調製〕
樹脂粒子分散液Ａ１００部を樹脂粒子分散液Ｉ１７８．２部に変更し、結着樹脂粒子分散液を３２１．８部に変更した以外は光輝性トナー１の調製と同様にして光輝性トナー２４を得た。
【０１６４】
＜実施例２５＞
〔光輝性トナー２５の調製〕
樹脂粒子分散液Ａ１００部を樹脂粒子分散液Ｉ３７．８部に変更し、結着樹脂粒子分散液を４６２．２部に変更した以外は光輝性トナー１の調製と同様にして光輝性トナー２５を得た。
【０１６５】
＜実施例２６＞
〔光輝性トナー２６の調製〕
樹脂粒子分散液Ａ１００部を樹脂粒子分散液Ｊ２９７部に変更し、結着樹脂粒子分散液を２０３部に変更した以外は光輝性トナー１の調製と同様にして光輝性トナー２６を得た。
【０１６６】
＜実施例２７＞
〔光輝性トナー２７の調製〕
樹脂粒子分散液Ａ１００部を樹脂粒子分散液Ｊ２７９部に変更し、結着樹脂粒子分散液を２２１部に変更した以外は光輝性トナー１の調製と同様にして光輝性トナー２７を得た。
【０１６７】
＜実施例２８＞
〔光輝性トナー２８の調製〕
樹脂粒子分散液Ａ１００部を樹脂粒子分散液Ｊ２８．８部に変更し、結着樹脂粒子分散液を４７１．２部に変更した以外は光輝性トナー１の調製と同様にして光輝性トナー２８を得た。
【０１６８】
＜実施例２９＞
〔光輝性トナー２９の調製〕
樹脂粒子分散液Ａ１００部を樹脂粒子分散液Ｊ２５．２部に変更し、結着樹脂粒子分散液を４７４．８部に変更した以外は光輝性トナー１の調製と同様にして光輝性トナー２９を得た。
【０１６９】
＜実施例３０＞
〔光輝性トナー３０の調製〕
樹脂粒子分散液Ａ１００部を樹脂粒子分散液Ｋ２９７部に変更し、結着樹脂粒子分散液を２０３部に変更した以外は光輝性トナー１の調製と同様にして光輝性トナー３０を得た。
【０１７０】
＜実施例３１＞
〔光輝性トナー３１の調製〕
樹脂粒子分散液Ａ１００部を樹脂粒子分散液Ｋ２７９部に変更し、結着樹脂粒子分散液を２２１部に変更した以外は光輝性トナー１の調製と同様にして光輝性トナー３１を得た。
【０１７１】
＜実施例３２＞
〔光輝性トナー３２の調製〕
樹脂粒子分散液Ａ１００部を樹脂粒子分散液Ｋ２８．８部に変更し、結着樹脂粒子分散液を４７１．２部に変更した以外は光輝性トナー１の調製と同様にして光輝性トナー３２を得た。
【０１７２】
＜実施例３３＞
〔光輝性トナー３３の調製〕
樹脂粒子分散液Ａ１００部を樹脂粒子分散液Ｋ２５．２部に変更し、結着樹脂粒子分散液を４７４．８部に変更した以外は光輝性トナー１の調製と同様にして光輝性トナー３３を得た。
【０１７３】
＜実施例３４＞
〔光輝性トナー３４の調製〕
樹脂粒子分散液Ａ１００部を樹脂粒子分散液Ｌ２７９部に変更し、結着樹脂粒子分散液を２２１部に変更した以外は光輝性トナー１の調製と同様にして光輝性トナー３４を得た。
【０１７４】
＜実施例３５＞
〔光輝性トナー３５の調製〕
樹脂粒子分散液Ａ１００部を樹脂粒子分散液Ｌ２８．８部に変更し、結着樹脂粒子分散液を４７１．２部に変更した以外は光輝性トナー１の調製と同様にして光輝性トナー３５を得た。
【０１７５】
＜実施例３６＞
〔光輝性トナー３６の調製〕
樹脂粒子分散液Ａ１００部を樹脂粒子分散液Ｍ２７９部に変更し、結着樹脂粒子分散液を２２１部に変更した以外は光輝性トナー１の調製と同様にして光輝性トナー３６を得た。
【０１７６】
＜実施例３７＞
〔光輝性トナー３７の調製〕
樹脂粒子分散液Ａ１００部を樹脂粒子分散液Ｍ２８．８部に変更し、結着樹脂粒子分散液を４７１．２部に変更した以外は光輝性トナー１の調製と同様にして光輝性トナー３７を得た。
【０１７７】
＜実施例３８＞
〔光輝性トナー３８の調製〕
樹脂粒子分散液Ａを樹脂粒子分散液Ｎに変更した以外は光輝性トナー１の調製と同様にして光輝性トナー３８を得た。
【０１７８】
＜実施例３９＞
〔光輝性トナー３９の調製〕
樹脂粒子分散液Ａを樹脂粒子分散液Ｏに変更した以外は光輝性トナー１の調製と同様にして光輝性トナー３９を得た。
【０１７９】
＜実施例４０＞
〔光輝性トナー４０の調製〕
樹脂粒子分散液Ａを樹脂粒子分散液Ｐに変更した以外は光輝性トナー１の調製と同様にして光輝性トナー４０を得た。
【０１８０】
＜実施例４１＞
〔光輝性トナー４１の調製〕
樹脂粒子分散液Ａを樹脂粒子分散液Ｑに変更した以外は光輝性トナー１の調製と同様にして光輝性トナー４１を得た。
【０１８１】
＜比較例１＞
〔光輝性トナーＲ１の調製〕
結着樹脂粒子分散液を４００部から５００部に変更し、樹脂粒子分散液Ａを含まない以外は光輝性トナー１の調製と同様にして光輝性トナーＲ１を得た。
【０１８２】
＜現像剤の調製＞
フェライト粒子（パウダーテック社製、平均粒径５０μｍ）１００部とメチルメタクリレート樹脂（三菱レイヨン社製、分子量９５０００、１００００以下の成分比率は５％）１．５部を、トルエン５００部と共に加圧式ニーダーに入れ、常温で１５分間攪拌混合した後、減圧混合しながら７０℃まで昇温してトルエンを留去（蒸発させて除去）した。その後冷却し、１０５μｍの篩を用いて分級して樹脂被覆フェライトキャリアを得た。
上記樹脂被覆フェライトキャリアと、光輝性トナー１〜４１及びＲ１のいずれかとを、トナー濃度が７％になるよう混合し、各光輝性トナーについてそれぞれの現像剤を調製し、実施例１〜４１及び比較例１の現像剤とした。
【０１８３】
＜評価＞
〔光輝性〕
３２℃／８０％ＲＨの環境下、各例で得られた現像剤を、富士ゼロックス社製ＤｏｃｕＣｅｎｔｒｅ−ＩＩＩ  Ｃ７６００改造機の現像器に供給し、記録紙（王子製紙社製ＯＫトップコート＋紙）上に、定着温度１９０℃、定着圧力４．０ｋｇ／ｃｍ２にて、印画面積１．０％の画像を１００枚出力した後に、トナー載り量が４．５ｇ／ｍ２の１０ｃｍ×１０ｃｍのベタ画像を出力した。
得られたベタ画像に関し、ＪＩＳ Ｋ ５６００−４−３：１９９９「塗料一般試験方法−第４部：塗膜の視覚特性−第３節：色の目視比較」に準じた色観察用照明（自然昼光照明）下で目視にて光輝性を評価した。光輝性は、粒子感（キラキラと輝く光輝性の効果）と、光学的効果（見る角度による色相の変化）とを観察し、下記の判定基準に従って評価した。レベル２以上が実際に使用し得るレベルである。結果を表１に示す。
【０１８４】
−判定基準−
５：粒子感と光学的効果があり、両者が調和している。
４：粒子感と光学的効果があり、両者の調和がやや感じられる。
３：粒子感と光学的効果がそれぞれ感じられる。
２：粒子感と光学的効果があるが、ぼけた感じがする。
１：粒子感と光学的効果がまったくない。
【０１８５】
〔かぶり〕
光輝性の評価に用いた評価機と現像剤を用いて、さらに、印画面積３％で画像を１００００枚出力した後、２４時間放置した。その後、１０ｃｍ×１０ｃｍのベタ画像を１０枚出力し、かぶりの評価を行った。ＡＡ〜Ｃが実際に使用し得るレベルである。結果を表１に示す。
【０１８６】
−判定基準−
ＡＡ：画像上も感光体上もかぶりが観察されない。
Ａ  ：感光体上にかぶりが確認されるが、画像上には観察されない。
Ｂ  ：画像上にルーペによりかぶりが観察される。
Ｃ  ：画像上に肉眼でかぶりが僅かに観察される。
Ｄ  ：画像上にかぶりが顕著に観察される。
【０１８７】
【表１】
2015132651.tif 000003
【符号の説明】
【０１８８】
１  トナー粒子
２  ポリエステル樹脂
４  光輝性顔料
６  特定樹脂粒子
【０１８９】
１０Ｇ、１０Ｙ、１０Ｍ、１０Ｃ、１０Ｋ  画像形成ユニット
１Ｇ、１Ｙ、１Ｍ、１Ｃ、１Ｋ  感光体（像保持体の一例）
２Ｇ、２Ｙ、２Ｍ、２Ｃ、２Ｋ  帯電ロール（帯電手段の一例）
３Ｇ、３Ｙ、３Ｍ、３Ｃ、３Ｋ  露光装置（静電荷像形成手段の一例）
４Ｇ、４Ｙ、４Ｍ、４Ｃ、４Ｋ  現像装置（現像手段の一例）
５Ｇ、５Ｙ、５Ｍ、５Ｃ、５Ｋ  一次転写ロール（一次転写手段の一例）
６Ｇ、６Ｙ、６Ｍ、６Ｃ、６Ｋ  感光体クリーニング装置（クリーング手段の一例）
８Ｇ、８Ｙ、８Ｍ、８Ｃ、８Ｋ  トナーカートリッジ
２０  中間転写ベルト（中間転写体の一例）
２１  中間転写体クリーニング装置
２２  駆動ロール
２３  支持ロール
２４  対向ロール
２６  二次転写ロール（二次転写手段の一例）
２８  定着装置（定着手段の一例）
Ｐ    記録紙（記録媒体の一例）
【０１９０】
１０７  感光体（像保持体の一例）
１０８  帯電ロール（帯電手段の一例）
１０９  露光装置（静電荷像形成手段の一例）
１１１  現像装置（現像手段の一例）
１１２  転写装置（転写手段の一例）
１１３  感光体クリーニング装置（クリーング手段の一例）
１１５  定着装置（定着手段の一例）
１１６  取り付けレール
１１７  筐体
１１８  露光のための開口部
２００  プロセスカートリッジ
３００  記録紙（記録媒体の一例）
【図１】
2015132651.tif 000004
【図２】
2015132651.tif 000005
【図３】
2015132651.tif 000006